(57)【特許請求の範囲】
【請求項１】
酢酸ビニル含有率が５〜５０重量％のエチレン・酢酸ビニル共重合体（Ａ）５０〜９９重量％と、エチレン含有率が５０モル％未満であるビニルアルコール系重合体（Ｂ）５０〜１重量％（（Ａ）と（Ｂ）の合計は１００重量％）を含む樹脂組成物であって、２５℃におけるエチレン・酢酸ビニル共重合体（Ａ）とビニルアルコール系重合体（Ｂ）の屈折率の差が０〜０．０４０であり、エチレン・酢酸ビニル共重合体（Ａ）とビニルアルコール系重合体（Ｂ）を含む樹脂組成物１００重量部（（Ａ）と（Ｂ）の合計は１００重量部）に対して、さらに脂環構造および／または芳香族環状構造を有するオリゴマー（Ｃ）を０．１〜３０重量部含有することを特徴とする樹脂組成物。
【請求項２】
ビニルアルコール系重合体（Ｂ）が、ポリビニルアルコール樹脂またはエチレン・ビニルアルコール共重合体であることを特徴とする、請求項１に記載の樹脂組成物。
【請求項３】
ビニルアルコール系重合体（Ｂ）のガラス転移点が４０℃以上であることを特徴とする、請求項１又は２に記載の樹脂組成物。
【請求項４】
エチレン・酢酸ビニル共重合体（Ａ）とビニルアルコール系重合体（Ｂ）を含む樹脂組成物１００重量部（（Ａ）と（Ｂ）の合計は１００重量部）に対して、さらにＳＰ値が９〜１８ｃａｌ１／２・ｃｍ−３／２であるビニルアルコール系重合体以外のポリオール（Ｄ）を０．１〜１０重量部含有することを特徴とする請求項１乃至３いずれか一項に記載の樹脂組成物。
【請求項５】
請求項１乃至４いずれか一項に記載の樹脂組成物からなる層を少なくとも１層含むことを特徴とするフィルム。
【請求項６】
請求項１乃至４いずれか一項に記載の樹脂組成物が、一対の透明ガラス板および／または透明樹脂板で挟持されてなることを特徴とする積層体。
【発明の詳細な説明】
【技術分野】
【０００１】
本発明は、使用環境の温度に応じて光線の透過性が可逆的に変化する、温度感応性調光性能を有した樹脂組成物並びにこれよりなるフィルム及び積層体に関するものである。また本発明は、使用環境の湿度に応じて光線の透過性が可逆的に変化する、湿度感応性調光性能を有した樹脂組成物並びにこれよりなるフィルム及び積層体に関するものである。
【背景技術】
【０００２】
従来、農業分野においては、作物の安定した収穫を通年で行うために、農業用ハウスが利用されている。農業用ハウスに求められる主な性能は冬場の温度低下を抑制することであり、ハウス用フィルムには透明性とともに保温性の向上が求められている。特に近年は、暖房に必要な燃料の高騰による経済的な負担や化石燃料の燃焼に伴う環境への負荷が問題となっており、フィルムの保温性向上の要求は一層強まっている。
【０００３】
一方で、夏場の強い直射日光によって農業用ハウス内の温度が上昇しすぎることにより生じる植物の育成障害が問題となっている。夏場のハウス内の温度上昇を抑制するための対策としては、光線を散乱させる粒子の配合により直達光を減少させるとともに散乱光を増加させて光線量を維持する機能を有するフィルムが使用されている。
【０００４】
しかし、前記２つの課題をいずれも解決するためには、夏場と冬場で異なる性能を有するフィルムを張り替える必要がある。フィルムの張り替えは、経済的な負担が非常に大きく、また農業就業人口が減少している現在の状況では作業に要する人手を確保することが困難である場合が多い。
【０００５】
この課題を解決する手段として、感温性調光フィルムが提案されている。これは温度によってフィルムの光線透過性が可逆的に変化するフィルムであり、低温では透明性フィルム、高温では光散乱フィルムとなるものである。これによって、冬場の保温と夏場の室内温度上昇抑制をフィルムの張り替えなしに実現することが可能である。
【０００６】
例えば、２つの互いに混和性でない成分からなり、２つの成分は屈折率の温度依存性が異なることを特徴とし、温度変化に伴って光線透過率が可逆的に変化する樹脂組成物が開示されている（例えば、特許文献１参照。）。しかし農業用フィルムの材料としてみた場合、保温性が十分であるとはいえない。
【０００７】
フィルムの保温性を改善する方法としては、水酸基を含有する無機充填剤を配合することが広く知られており、水酸基を含有する無機充填剤としては、シリカやハイドロタルサイト類などが使用されている。しかし十分な保温性を発揮させるためには、大量の無機充填剤を配合する必要があり、フィルムの透明性を低下させてしまうという問題がある。
【０００８】
保温性を改善する別の方法として、ビニルアルコール系重合体の配合が提案されており、ビニルアルコール系重合体は水酸基を含有していることから、高い保温性を発揮することが期待される。
【０００９】
例えば、熱可塑性樹脂とビニルアルコール系重合体および防曇剤からなる樹脂組成物および該樹脂組成物からなる層を少なくとも１層有する農業用フィルムが開示されており、該フィルムは保温性に優れる旨が開示されている（例えば、特許文献２参照。）。
【００１０】
しかし、特許文献２のフィルムは感温性調光性能を有しておらず、夏場の温度上昇抑制効果が不十分であると推定される。また特許文献１に記載された感温性調光フィルムにおいてこれに保温性の向上を目的としてさらにビニルアルコール系重合体を配合すると、フィルム物性や透明性の低下および成形加工性の悪化が懸念される。
【００１１】
なお、前記の特許文献１において、感温性調光性能を有する樹脂組成物の材料として適する物質が示されているが、ビニルアルコール系重合体は記載されていない。
【００１２】
また、湿度制御は生活環境の快適化だけでなく、工業的あるいは農業的な品質管理には不可欠である。そのため、湿度を検出するためのセンサーの開発が古くから盛んに行われており、その方法としては電気抵抗式、毛髪式、乾湿球式などが挙げられ、それらの方法によれば、湿度を良好な精度で把握することができる。
【００１３】
一方で環境の湿度を複雑で高価な装置を必要とせずに簡易的かつ視覚的、感覚的に把握したいという要求も存在し、防湿包装や農業用フィルムなどへの活用が考えられる。使用環境の湿度を視覚的に認識することのできる材料としてはこれまでに湿度感応性を有するコバルト化合物や有機色素を含有した湿度インジケーターなどが実用化されているが、これらの材料は最終的に廃棄物となり、特にコバルト化合物などの重金属を使用したものは環境保護の観点からは好ましいとはいえない。
【００１４】
使用環境の湿度に応じて光線の透過性が可逆的に変化する、湿度感応性調光性能を有した材料があれば、前記の要求を満たすことができるが、これまでにそのような材料は実用化されていない。
【先行技術文献】
【特許文献】
【００１５】
【特許文献１】特開２０００−９５９５７号公報
【特許文献２】特開２０００−１４３９９９号公報
【発明の概要】
【発明が解決しようとする課題】
【００１６】
本発明は、上記のような状況を鑑みなされたものであって、フィルムとして使用した場合に感温性調光性能を有し、さらに保温性が高い樹脂組成物並びにこれよりなるフィルム及び積層体を提供することを目的とするものである。また本発明は、使用環境の湿度に応じて光線の透過性が可逆的に変化する、湿度感応性調光性能を有した樹脂組成物並びにこれよりなるフィルム及び積層体を提供することを目的とするものである。
【課題を解決するための手段】
【００１７】
本発明者らは前記課題を解決すべく鋭意検討した結果、特定のエチレン・酢酸ビニル共重合体と特定のビニルアルコール系重合体を特定の比率で配合した場合に、感温性調光性能ならびに湿度感応性調光性能を発現し、さらに保温性が向上した樹脂組成物が得られることを見出し、本発明を完成するに至った。
【００１８】
すなわち本発明は、酢酸ビニル含有率が５〜５０重量％のエチレン・酢酸ビニル共重合体（Ａ）５０〜９９重量％と、エチレン含有率が５０モル％未満であるビニルアルコール系重合体（Ｂ）５０〜１重量％（（Ａ）と（Ｂ）の合計は１００重量％）を含む樹脂組成物であって、２５℃におけるエチレン・酢酸ビニル共重合体（Ａ）とビニルアルコール系重合体（Ｂ）の屈折率の差が０〜０．０４０であることを特徴とする樹脂組成物に関するものである。
【００１９】
以下に、本発明を詳細に説明する。
【００２０】
本発明の樹脂組成物を構成するエチレン・酢酸ビニル共重合体（Ａ）は、酢酸ビニル含有率が５〜５０重量％であり、好ましくは１０〜４０重量％、さらに好ましくは１５〜３５重量％である。酢酸ビニル含有量が５重量％未満だとエチレン・酢酸ビニル共重合体（Ａ）の屈折率が大きくなるため、ビニルアルコール系重合体（Ｂ）の屈折率を上回り、感温性調光性能が不十分になる恐れがある。また酢酸ビニル含有量が５０重量％を超えると、樹脂の熱安定性が不十分となり成形加工に支障をきたす恐れがある。
【００２１】
エチレン・酢酸ビニル共重合体（Ａ）は、透明性を大きく損ねない範囲で、上記の樹脂を２種以上混合して使用することができる。
【００２２】
また、エチレン・酢酸ビニル共重合体（Ａ）は、透明性を大きく損ねない範囲で、他の熱可塑性樹脂を混合して使用することができる。他の熱可塑性樹脂としては特に制約はないが、エチレン・酢酸ビニル共重合体との相溶性が高いことからオレフィン系重合体が好ましい。オレフィン系重合体としては、低密度ポリエチレン、高密度ポリエチレン、エチレン・α−オレフィン共重合体、エチレン・酢酸ビニル共重合体ケン化物、エチレン・（メタ）アクリル酸共重合体、エチレン・（メタ）アクリル酸エステル共重合体およびポリプロピレンなどが例示できる。
【００２３】
本発明の樹脂組成物には、ビニルアルコール系重合体（Ｂ）が配合されていることが必要である。ビニルアルコール系重合体（Ｂ）はエチレン・酢酸ビニル共重合体（Ａ）と相溶せずにドメインを形成し、樹脂組成物に入射した光の一部は両者の界面において散乱する。その程度は両者の屈折率の差に応じて変化するが、エチレン・酢酸ビニル共重合体（Ａ）とビニルアルコール系重合体（Ｂ）では屈折率の温度依存性が異なるため、温度が変化すると両者の屈折率差が変化して、散乱光の程度が変わる。
【００２４】
なお、本発明の樹脂組成物を構成するビニルアルコール系重合体（Ｂ）は、ポリビニルアルコール樹脂またはエチレン・ビニルアルコール共重合体であることが好ましい。エチレン・ビニルアルコール共重合体は、エチレンとビニルアルコール単位を共重合して製造したものであってもよく、エチレン・酢酸ビニル共重合体をケン化して製造したものであってもよい。エチレン・酢酸ビニル共重合体をケン化する場合のケン化度は、３０〜１００モル％が好ましく、さらに好ましくは６０〜１００モル％であり、特に好ましくは８０〜１００モル％である。
【００２５】
本発明の樹脂組成物を構成するビニルアルコール系重合体（Ｂ）は、エチレン含有率が５０モル％未満である。エチレン含有率が５０モル％以上になると、組成物の保温性が低下するため好ましくない。
【００２６】
また、２５℃におけるエチレン・酢酸ビニル共重合体（Ａ）とビニルアルコール系重合体（Ｂ）の屈折率の差は０〜０．０４０であり、好ましくは０．００３〜０．０３５である。両者の屈折率の差が０．０４０よりも大きいと、組成物の光線透過性の変化を目視で認識できる温度が大幅に低温側に移動し、成形品の実用温度範囲である０〜４０℃において感温性調光性能が発現しない。
【００２７】
さらに、本発明の樹脂組成物を構成するビニルアルコール系重合体（Ｂ）のガラス転移点は４０℃以上であることが好ましい。ガラス転移点が４０℃以上であれば、本発明の樹脂組成物の実用想定温度である０〜４０℃においてはビニルアルコール系重合体（Ｂ）の温度による屈折率の変化は非常に小さくなり、感温性調光性能が発現しやすくなる。
【００２８】
本発明の樹脂組成物を構成するビニルアルコール系重合体（Ｂ）は、熱可塑性であることが好ましい。熱可塑性とは、熱成形時において著しい劣化やゲル化等の変質をきたさないような成形条件を設定し得るものであって、ビニルアルコール系重合体にグリセリン、その誘導体、ポリエチレングリコール、水等の可塑剤が添加されているものも包含される。
【００２９】
本発明の樹脂組成物を構成する各成分の配合比率は、エチレン・酢酸ビニル共重合体（Ａ）の割合が５０〜９９重量％、ビニルアルコール系重合体（Ｂ）の割合が５０〜１重量％である。ビニルアルコール系重合体（Ｂ）の配合比率が１重量％未満では感温性調光性能および保温性が不十分になり好ましくない。また５０重量％を超えて配合すると、樹脂組成物の成形加工性が不十分になる恐れがある。
【００３０】
本発明の樹脂組成物には、脂環構造および／または芳香族環状構造を有するオリゴマー（Ｃ）を配合してもよい。このオリゴマー（Ｃ）はエチレン・酢酸ビニル共重合体（Ａ）と相溶して、エチレン・酢酸ビニル共重合体（Ａ）の屈折率を変化させるため、エチレン・酢酸ビニル共重合体（Ａ）とビニルアルコール系重合体（Ｂ）の屈折率差の調整を容易に行うことができる。また、オリゴマー（Ｃ）を配合することで、当該樹脂組成物を他のオレフィン系樹脂との多層フィルムにした場合の層間接着が良好になる。オリゴマーの種類には特に制約はないが、石油樹脂、テルペン系樹脂、芳香族変性テルペン系樹脂、テルペンフェノール系樹脂、ロジン系樹脂、キシレン系樹脂、アルキルフェノール系樹脂およびクマロンインデン系樹脂よりなる群から選ばれる少なくとも一種類であることが好ましい。
【００３１】
前記の脂環構造および／または芳香族環状構造を有するオリゴマー（Ｃ）については、水添処理を施したものであることが好ましい。水添処理を施すことにより構造中の不飽和結合が減少するため、臭気の減少、色相の改善、加熱安定性の向上などの効果が期待できる。分子構造中に芳香族環などの二重結合が一部残存している部分水添品であってもかまわない。
【００３２】
また、前記の脂環構造および／または芳香族環状構造を有するオリゴマー（Ｃ）は、軟化点が１００℃以上であることが好ましい。これらのオリゴマーは、一般的に軟化点より４０〜５０℃低いガラス転移点を有しており、軟化点が１００℃以上であれば本発明の樹脂組成物の実用温度域（０〜４０℃）よりも高いガラス転移点を有する。よって、実用温度域においてはオリゴマー（Ｃ）の性質は変化することがなく、安定した温度感応性を示すことが期待できる。さらに、成形品表面への移動が抑制されてべたつき等の問題が起こりにくくなるため好ましい。
【００３３】
前記の脂環構造および／または芳香族環状構造を有するオリゴマー（Ｃ）の配合比率については、添加による屈折率調節効果が良好となり樹脂組成物の成形加工性も良好であることから、（Ａ）と（Ｂ）の組成物１００重量部に対して０．１〜３０重量部が好ましく、より好ましくは１〜２５重量部であり、さらに好ましくは５〜２５重量部である。本発明の樹脂組成物には、エチレン・酢酸ビニル共重合体（Ａ）とビニルアルコール系重合体（Ｂ）の界面の接着性を向上させるために、相溶化剤を配合してもよい。相溶化剤の種類については特に制約はなく、無水マレイン酸変性ポリエチレン、エチレン含有率５０モル％以上のエチレン・酢酸ビニル共重合体ケン化物などを例示することができる。
【００３４】
本発明の樹脂組成物には、ＳＰ値が９〜１８ｃａｌ１／２・ｃｍ−３／２のビニルアルコール系重合体以外のポリオール（Ｄ）を配合してもよく、ＳＰ値が１０ｃａｌ１／２・ｃｍ−３／２以上が好ましい。このビニルアルコール系重合体以外のポリオール（Ｄ）は、ＳＰ値が近いビニルアルコール系重合体（Ｂ）（ＳＰ値：１０〜１３ｃａｌ１／２・ｃｍ−３／２）とは相溶しやすいが、一方ＳＰ値の離れたエチレン・酢酸ビニル共重合体（Ａ）（ＳＰ値：約８ｃａｌ１／２・ｃｍ−３／２）とは相溶しにくいため、ビニルアルコール系重合体（Ｂ）にのみ作用してその屈折率が変化させる。その結果、ビニルアルコール系重合体以外のポリオール（Ｄ）を配合することで、エチレン・酢酸ビニル共重合体（Ａ）とビニルアルコール系重合体（Ｂ）の屈折率差の調整が容易になる。
【００３５】
前記のビニルアルコール系重合体以外のポリオール（Ｄ）のＳＰ値の算出は、Ｆｅｄｏｒｓの方法に基づいて行う。Ｆｅｄｏｒｓの方法によるＳＰ値の算出方法は、例えば、非特許文献である「塗装の研究  Ｎｏ．１５２、４１−４６ｐ（２０１０）」に記載されている。
【００３６】
前記のビニルアルコール系重合体以外のポリオール（Ｄ）の分子量には特に制約はないが、樹脂組成物中での移動速度が速くビニルアルコール系重合体（Ｂ）への作用が迅速になることから、５０００ｇ／ｍｏｌ以下であることが好ましく、より好ましくは５０〜３０００ｇ／ｍｏｌ、さらに好ましくは１００〜２０００ｇ／ｍｏｌである。
【００３７】
前記のビニルアルコール系重合体以外のポリオール（Ｄ）の種類には特に制約はないが、エチレングリコール、ジエチレングリコール、トリエチレングリコール、ポリエチレングリコール、及びこれらの脂肪酸エステル、プロピレングリコール、ポリプロピレングリコール、及びこれらの脂肪酸エステル、グリセリン、ポリグリセリン、及びこれらの脂肪酸エステル、ソルビトールとその脂肪酸エステル、トリメチロールプロパン、ペンタエリスリトール、ポリオキシプロピレントリオール、１，４−ブタンジオール、１，６−ヘキサンジオールなどを例示することができる。とりわけ、トリメチロールプロパン、ジエチレングリコールが好ましい。
【００３８】
前記のビニルアルコール系重合体以外のポリオール（Ｄ）の配合比率については、添加による屈折率調節効果が良好となり樹脂組成物表面へのブリードアウトが少ないことから、（Ａ）と（Ｂ）の組成物１００重量部に対して０．１〜１０重量部が好ましく、より好ましくは１〜６重量部である。
【００３９】
本発明の樹脂組成物には、さらに必要に応じて、酸化防止剤、安定剤、耐侯剤、紫外線吸収剤、帯電防止剤、スリップ剤、アンチブロック剤、防曇剤、防霧剤、保温剤、可塑剤など、樹脂に一般的に用いられている添加剤を本発明の目的を損なわない範囲で添加してもかまわない。
【００４０】
本発明の樹脂組成物は、樹脂の混合に通常使用される方法を用いることができ、例えば溶融・混合方法として、単軸押出機や二軸押出機を用いた押出混練、ロール混練など公知の方法を挙げることができ、該方法で溶融混練することにより得ることができる。
【００４１】
本発明の樹脂組成物は、成形して該樹脂組成物を少なくとも１層含むフィルムとして使用することができる。その形態については特に制約はなく、単層のフィルム、該樹脂組成物からなる層の片面もしくは両面に透明樹脂層を配した多層フィルムを例示することができる。
【００４２】
前記の多層フィルムを構成する透明樹脂層に用いる透明樹脂については特に制約はないが、透明性と成形加工性が良好であることからオレフィン系重合体が好ましい。オレフィン系重合体としては、低密度ポリエチレン、エチレン・α−オレフィン共重合体、エチレン・酢酸ビニル共重合体ケン化物、エチレン・（メタ）アクリル酸共重合体、エチレン・（メタ）アクリル酸エステル共重合体およびポリプロピレンなどが例示できる。
【００４３】
前記フィルムの厚みについては特に制約はないが、本発明の樹脂組成物からなる層の厚みは、１０μｍ〜５ｍｍであることが好ましく、さらに好ましくは３０μｍ〜２ｍｍ、特に好ましくは５０μｍ〜１ｍｍである。なお、フィルムはその厚みによっては、シートと呼ばれることもある。
【００４４】
前記フィルムの成形方法には特に制約はなく、公知のフィルム成形方法を使用することができる。成形方法としては、インフレーション成形法、共押出インフレーション成形法、Ｔダイ成形法、共押出Ｔダイ成形法、ドライラミネート成形法、押出ラミネート成形法、共押出ラミネート成形法、サンドラミネート成形法、カレンダー成形法、圧縮成形法などを例示できる。
【００４５】
また、本発明の樹脂組成物は、一対の透明ガラス板および／または透明樹脂板で挟持した積層体として使用することができる。
【００４６】
前記の透明ガラス板および透明樹脂板の材質については特に制約はなく、市販のガラス板、ポリカーボネート樹脂板、アクリル樹脂板などを使用することができる。
【００４７】
また、前記積層体の形態としては特に制約はなく、透明ガラス板／樹脂組成物／透明ガラス板、透明樹脂板／樹脂組成物／透明樹脂板、透明ガラス板／樹脂組成物／透明樹脂板などの形態を例示することができる。また、樹脂組成物と透明ガラス板の間および樹脂組成物と透明樹脂板の間には、それ以外の透明樹脂層を設けることもできる。
【００４８】
本発明の樹脂組成物は、温度感応性調光材料としては、夏季と冬季で異なった光線透過性能が要求され、さらに高い保温性が必要な農業用フィルムとして最も好適に使用されるが、他にも住居用資材、および自動車用資材などとしても好適に使用することができる。
【００４９】
また本発明の樹脂組成物は、湿度感応性調光材料としては、湿度によって内容物の視認性が変化し容器内の湿度を一目で把握することのできる包装容器として使用することができる。
【発明の効果】
【００５０】
本発明の樹脂組成物は、環境の温度によって光線透過性が変化する性質を有し、さらに高い保温性を有するため、これを使用した農業用フィルムや住居用資材、自動車用資材は特に冬場の保温性に優れ、なおかつ夏場においても温度上昇抑制の効果が期待できる。
【００５１】
また本発明の樹脂組成物は、湿度によって光線透過性が変化する性質を有するため、これを使用した防湿包装や農業用フィルムとしての利用が期待できる。
【実施例】
【００５２】
以下、実施例により本発明をさらに詳細に説明するが、本発明はこれらの実施例に限定されるものではない。
（１）物性評価方法
以下に、各物性の評価方法を示す。
（１−１）光線透過性
厚み１ｍｍのプレス板を評価用試料とし、試料は各々の測定条件に設定された恒温恒湿槽で１時間以上状態調整を行った。状態調整は、５℃×２０％Ｒｈ、２５℃×２０％Ｒｈ、４５℃×２０％Ｒｈ、４５℃×５０％Ｒｈ、４５℃×９０％Ｒｈの５条件で行った。その後恒温恒湿槽から取り出して直ちに、文字の印刷された紙と試料を間隔が７ｍｍとなるよう平行に配置した。試料を通して紙の文字を目視し、その見え方で光線透過性を判定した。以下にその基準を示す。
【００５３】
５：クリアに判読可能
４：判読可能だが、若干かすむ
３：判読可能
２：文字と認識できるが、判読不可
１：文字と認識できない
０：不透明
（１−２）保温性
厚み０．１５ｍｍのプレスフィルムを評価用試料とし、パーキン・エルマー社製赤外分光光度計ＳｐｅｃｔｒｕｍＯｎｅを用いて赤外吸収スペクトルを測定した。各波長の赤外線吸収率に１５℃の黒体放射の輝度を乗じて規格化し、４００〜２０００ｃｍ−１の波長範囲に亘って積算した。得られたエネルギーの黒体放射の輝度の総和に対する百分率を保温指数とし、下記基準に基づいて評価した。
【００５４】
○：保温指数  ６５％以上
△：保温指数  ５５％以上６５％未満
×：保温指数  ５５％未満
（１−３）成形性
本発明の組成物を用いて成形した厚み１ｍｍのプレス板を目視で観察し、光線透過性にムラが認められた場合は×、ムラがない場合を○とした。
（２）材料
実施例および比較例に用いた材料は、以下のとおりである。
（２−１）エチレン・酢酸ビニル共重合体（Ａ）
Ａ−１：エチレン・酢酸ビニル共重合体（商品名）「ウルトラセン６３４」（東ソー（株）製）  酢酸ビニル含量２６重量％、１９０℃で測定したメルトフローレート（以下、ＭＦＲ）４．３ｇ／１０分、２５℃における屈折率１．４８９  
Ａ−２：エチレン・酢酸ビニル共重合体（商品名）「ウルトラセン６２６」（東ソー（株）製）  酢酸ビニル含量１５重量％、ＭＦＲ３．０ｇ／１０分、２５℃における屈折率１．４９８  
なお、屈折率はＪＩＳ  Ｋ７１４２  Ａ法に準拠し、１−ブロモナフタレンを接触液としてアッベ屈折計ＮＡＲ−１Ｔ（アタゴ社製）を用いて、２５℃、５０％Ｒｈの条件下で測定した。
各々の材料の性状を、表１にまとめた。
【００５５】
【表１】
0006801311.tif 000002
【００５６】
（２−２）ビニルアルコール系重合体（Ｂ）およびその他の材料
Ｂ−１：ポリビニルアルコール（商品名）「ポバールＣＰ−１０００」（（株）クラレ製）  エチレン含有率０モル％、ガラス転移点５５℃、２５℃における屈折率１．５０１
Ｂ−２：エチレン・ビニルアルコール共重合体（商品名）「エバールＥ１０５Ｂ」（（株）クラレ製）  エチレン含有率４４モル％、ガラス転移点５３℃、２５℃における屈折率１．５２４
Ｂ−３：エチレン・ビニルアルコール共重合体（商品名）「エバールＦ１７１Ｂ」（（株）クラレ製）  エチレン含有率３２モル％、ガラス転移点５７℃、２５℃における屈折率１．５２９
Ｂ−４：低密度ポリエチレン（商品名）「ペトロセン２０３」（東ソー（株）製）  エチレン含有率１００モル％、ガラス転移点−２０℃、２５℃における屈折率１．５１２  
Ｂ−５：ポリメタクリル酸メチル樹脂（商品名）「パラペット  Ｇ１０００」（クラレ（株）製）  ガラス転移点１００℃、２５℃における屈折率１．４９３
各々の材料の性状を、表２にまとめた。
【００５７】
【表２】
0006801311.tif 000003
【００５８】
（２−３）オリゴマー（Ｃ）
Ｃ−１：水添石油樹脂（商品名）「アルコンＰ１００」（荒川化学（株）製）  軟化点１００℃
Ｃ−２：水添テルペン樹脂（商品名）「クリアロンＰ１００」（ヤスハラケミカル（株）製）  軟化点１００℃
（２−４）ポリビニルアルコール系重合体以外のポリオール（Ｄ）
Ｄ−１：トリメチロールプロパン（和光純薬工業（株）製）  ＳＰ値１３．６ｃａｌ１／２・ｃｍ−３／２、分子量１３４ｇ／ｍｏｌ
Ｄ−２：ジエチレングリコール（和光純薬工業（株）製）  ＳＰ値１２．１ｃａｌ１／２・ｃｍ−３／２、分子量１０６ｇ／ｍｏｌ
〔実施例１〕
Ａ−１  ９０重量％とＢ−１  １０重量％を、２００℃に保持したミキサー（（株）東洋精機製作所製  ラボプラストミル３０Ｃ−１５０にＲ−１００ミキサーを接続）に投入し、回転数３０ｒｐｍで１０分間混練した。混練後の樹脂組成物は、溶融したまま取り出した後に大気中で冷却した。これを１８０℃で厚み１ｍｍの板にプレス成形して光線透過性と成形性の評価用試料とした。また、１８０℃で厚み０．１５ｍｍの板にプレス成形して保温性の評価用試料とした。
【００５９】
この試料を、（１−１）〜（１−３）に示した方法で性能評価を行った。結果を表３に示す。
【００６０】
〔実施例２〕
Ａ−１の代わりにＡ−２を使用した以外は、実施例１と同様の方法で試料の調製および評価を行った。結果を表３に示す。
【００６１】
〔実施例３〕
Ａ−２の配合比率を７０重量％に、Ｂ−１の配合比率を３０重量％に変更した以外は、実施例２と同様の方法で試料の調製および評価を行った。結果を表３に示す。
【００６２】
〔実施例４〕
Ｂ−１の代わりにＢ−２を使用した以外は、実施例２と同様の方法で試料の調製および評価を行った。結果を表３に示す。
【００６３】
〔実施例５〕
Ｂ−１の代わりにＢ−３を使用した以外は、実施例２と同様の方法で試料の調製および評価を行った。結果を表３に示す。
【００６４】
〔実施例６〕
Ａ−２  ９０重量％とＢ−２  １０重量％からなる混合物１００重量部に対し、Ｃ−１を２０重量部配合して混練した以外は、実施例１と同様の方法で試料の調製および評価を行った。結果を表３に示す。
【００６５】
〔実施例７〕
Ｃ−１の代わりにＣ−２を使用した以外は、実施例６と同様の方法で試料の調製および評価を行った。結果を表３に示す。
【００６６】
〔実施例８〕
Ａ−２  ９０重量％とＢ−２  １０重量％からなる混合物１００重量部に対し、Ｄ−１を５重量部配合して混練した以外は、実施例１と同様の方法で試料の調製および評価を行った。結果を表３に示す。
【００６７】
〔実施例９〕
Ｄ−１の代わりにＤ−２を使用した以外は、実施例８と同様の方法で試料の調製および評価を行った。結果を表３に示す。
【００６８】
【表３】
0006801311.tif 000004
【００６９】
〔比較例１〕
Ａ−２の配合比率を１００重量％とし、Ｂ−１を配合しなかった以外は、実施例２と同様の方法で試料の調製および評価を行った。結果を表４に示す。５℃と４５℃の光線透過性の差がなく感温性調光性能が認められなかった。また、湿度感応性調光性能も認められなかった。さらに保温性が低かった。
【００７０】
〔比較例２〕
Ａ−２の配合比率を３０重量％とし、Ｂ−１の配合比率を７０重量％に変更した以外は、実施例２と同様の方法で試料の調製および評価を行った。結果を表４に示す。成形性が悪化した。
【００７１】
〔比較例３〕
Ｂ−１の代わりにＢ−４を使用した以外は、実施例２と同様の方法で試料の調製および評価を行った。結果を表４に示す。５℃と４５℃の光線透過性の差がなく、感温性調光性能が認められなかった。また湿度感応性調光性能も認められなかった。さらに保温性が低かった。
【００７２】
〔比較例４〕
Ｂ−１の代わりにＢ−５を使用した以外は、実施例１と同様の方法で試料の調製および評価を行った。結果を表４に示す。保温性が低かった。また２５℃以下での感温性調光性能が認められなかった。さらに湿度感応性調光性能も認められなかった。
【００７３】
【表４】
0006801311.tif 000005